(57)【要約】  第１の主面（１ａ）を有するＩＩＩ−Ｖ族化合物半導体基板（１）と、第１の主面（１ａ）上に形成されている受光層（３）とを備え、ＩＩＩ−Ｖ族化合物半導体基板（１）の転位密度は１００００ｃｍ−２以下である。これにより、暗電流が低い受光素子を提供する。
2015079763.tif 000002
【特許請求の範囲】
【請求項１】
第１の主面を有するＩＩＩ−Ｖ族化合物半導体基板と、
前記第１の主面上に位置し、ＩＩＩ−Ｖ族化合物半導体からなる受光層とを備え、
前記ＩＩＩ−Ｖ族化合物半導体基板の転位密度は１００００ｃｍ−２以下である、受光素子。
【請求項２】
前記ＩＩＩ−Ｖ族化合物半導体基板の転位密度は５０００ｃｍ−２以下である、請求項１に記載の受光素子。
【請求項３】
前記ＩＩＩ−Ｖ族化合物半導体基板の転位密度は１０００ｃｍ−２以上である、請求項１または請求項２に記載の受光素子。
【請求項４】
前記ＩＩＩ−Ｖ族化合物半導体基板の転位密度は１０００ｃｍ−２未満である、請求項１または請求項２に記載の受光素子。
【請求項５】
前記ＩＩＩ−Ｖ族化合物半導体基板の転位密度は５００ｃｍ−２未満である、請求項１〜請求項４のいずれか１項に記載の受光素子。
【請求項６】
前記ＩＩＩ−Ｖ族化合物半導体基板の材料は、リン化インジウム（ＩｎＰ）、ヒ化インジウム（ＩｎＡｓ）、アンチモン化インジウム（ＩｎＳｂ）、アンチモン化ガリウム（ＧａＳｂ）、およびヒ化ガリウム（ＧａＡｓ）の群から選択される１つである、請求項１〜請求項５のいずれか１項に記載の受光素子。
【請求項７】
前記ＩＩＩ−Ｖ族化合物半導体基板は、珪素（Ｓｉ）、硫黄（Ｓ）、セレン（Ｓｅ）、テルル（Ｔｅ）、鉄（Ｆｅ）、クロム（Ｃｒ）、およびスズ（Ｓｎ）からなる群から選択される少なくとも１種を不純物として含む、請求項１〜請求項６のいずれか１項に記載の受光素子。
【請求項８】
前記受光層は、タイプＩＩ型の多重量子井戸構造を有している、請求項１〜請求項７に記載の受光素子。
【請求項９】
前記受光層では、インジウムガリウムヒ素（ＩｎＧａＡｓ）とガリウムヒ素アンチモン（ＧａＡｓＳｂ）とのペア、またはＩｎＡｓとＧａＳｂとのペアのいずれかを用いて前記多重量子井戸構造が構成されている、請求項８に記載の受光素子。
【請求項１０】
前記受光層の上に位置するＩＩＩ−Ｖ族化合物半導体層をさらに備え、
前記ＩＩＩ−Ｖ族化合物半導体層は窓層を含む、請求項１〜請求項９のいずれか１項に記載の受光素子。
【請求項１１】
前記窓層は、バンドギャップエネルギーが前記受光層より大きい材料で構成されている、請求項１０に記載の受光素子。
【請求項１２】
前記窓層は、ＩｎＰで構成されている、請求項１１に記載の受光素子。
【発明の詳細な説明】
【技術分野】
【０００１】
本発明は受光素子に関し、特にＩＩＩ−Ｖ族化合物半導体基板を用いて形成される受光素子に関する。
【背景技術】
【０００２】
ＩＩＩ−Ｖ族化合物半導体はバンドギャップエネルギーが近赤外域に対応するため、通信用、生体検査用、夜間撮像用などを目的に、ＩＩＩ−Ｖ族化合物半導体を受光層に用いた受光素子についての研究が進められている。【０００３】
一般に、ＩＩＩ−Ｖ族化合物半導体で構成される受光層は、該ＩＩＩ−Ｖ化合物半導体材料と格子整合することが可能なＩＩＩ−Ｖ族化合物半導体基板上に設けられる。【０００４】
特開２０１１−１９３０２４号公報には、ＩＩＩ−Ｖ族化合物半導体の多重量子井戸構造を有する受光層がＩＩＩ−Ｖ族化合物半導体基板上に形成されている受光素子が開示されている。また、受光素子の一例として、ＩＩＩ−Ｖ族化合物半導体基板としてのＩｎＰ基板上に、たとえばインジウムガリウムヒ素（ＩｎＧａＡｓ）層とガリウムヒ素アンチモン（ＧａＡｓＳｂ）層とをペアとして構成されている多重量子井戸構造が形成されている受光素子が開示されている。また、このときＩｎＰとＩｎＧａＡｓまたはＧａＡｓＳｂとは格子整合していることが開示されている。
【先行技術文献】
【特許文献】
【０００５】
【特許文献１】特開２０１１−１９３０２４号公報
【発明の概要】
【発明が解決しようとする課題】
【０００６】
しかしながら、ＩＩＩ−Ｖ族化合物半導体基板と受光層とを互いに格子整合可能な材料で構成した場合の、ＩＩＩ−Ｖ族化合物半導体基板の転位密度と暗電流の関係は十分にはわかっていない。【０００７】
本発明は、上記のような課題を解決するためになされたものである。本発明の主たる目的は、暗電流が低減された受光素子を提供することにある。
【課題を解決するための手段】
【０００８】
本発明に係る受光素子は、第１の主面を有するＩＩＩ−Ｖ族化合物半導体基板と、第１の主面上に形成されている半導体層積層体とを備え、ＩＩＩ−Ｖ族化合物半導体基板の転位密度は１００００ｃｍ−２未満である。
【発明の効果】
【０００９】
本発明によれば、暗電流が十分に低い受光素子を得ることができる。
【図面の簡単な説明】
【００１０】
【図１】本実施の形態に係る受光素子を説明するための図である。
【図２】本実施の形態に係る受光素子を説明するための図である。
【図３】本実施の形態に係るエピタキシャル基板を説明するための図である。
【図４】本実施の形態に係る受光素子およびエピタキシャル基板において、ＩＩＩ−Ｖ族化合物半導体基板の転位密度の算出方法を説明するための図である。
【図５】本実施例におけるＩｎＰ基板の転位密度と暗電流不良画素率との関係を示すグラフである。
【図６】本実施の形態に係る受光素子の変形例を説明するための図である。
【発明を実施するための形態】
【００１１】
以下、図面に基づいて本発明の実施の形態を説明する。なお、以下の図面において同一または相当する部分には同一の参照番号を付し、その説明は繰返さない。
【００１２】
［本願発明の実施形態の説明］
はじめに、本発明の実施の形態の概要を列挙する。
【００１３】
（１）本実施の形態に係る受光素子１００，２００は、第１の主面１ａを有するＩＩＩ−Ｖ族化合物半導体基板１と、第１の主面１ａ上に形成されている受光層３とを備え、ＩＩＩ−Ｖ族化合物半導体基板１の転位密度は１００００ｃｍ−２以下である。
【００１４】
本実施の形態において、ＩＩＩ−Ｖ族化合物半導体基板１の転位密度は、エッチピット密度（ＥＰＤ）で表わされる。本実施の形態において、ＩＩＩ−Ｖ族化合物半導体基板１の転位密度は、任意の外径を有するＩＩＩ−Ｖ族化合物半導体基板１の第１の主面１ａ上において、複数の測定点ＭＰ（図４参照）で測定した各ＥＰＤ値の平均値である。複数の測定点ＭＰは、オリエンテーションフラット（以下ＯＦという）と平行な方向に間隔Ａ（図４参照）、およびＯＦに対して垂直な方向に間隔Ｂ（図４参照）を隔てて設定されて、たとえば間隔Ａおよび間隔Ｂはいずれも５ｍｍである。この場合、たとえばＩＩＩ−Ｖ族化合物半導体基板１の外径が５０ｍｍであれば測定点ＭＰは６９箇所となり、１００ｍｍであれば測定点ＭＰは２５６箇所となる。
【００１５】
このようにすれば、ＩＩＩ−Ｖ族化合物半導体基板１の転位等の結晶欠陥に起因して生じる暗電流を低減することができる。その結果、暗電流が十分に低い受光素子１００，２００を得ることができる。
【００１６】
ＩＩＩ−Ｖ族化合物半導体基板１の転位密度が１００００ｃｍ−２を超えると、当該ＩＩＩ−Ｖ族化合物半導体基板１上に設けられている受光層３を備える受光素子１００，２００の受光感度が低下するとともに、暗電流不良画素率が１０％以上となるため実用に適さない。つまり、ＩＩＩ−Ｖ族化合物半導体基板１の転位密度が１００００ｃｍ−３以下であれば、暗電流に伴う受光素子１００，２００の受光感度低下を抑制することができ、また、暗電流不良画素率を実用に耐えうる程度に抑制することができる。なお、本明細書において、「暗電流不良画素率」とは、単位面積当たりの総画素数に対する暗電流不良画素の数の割合をいう。
【００１７】
（２）本実施の形態に係る受光素子１００，２００において、ＩＩＩ−Ｖ族化合物半導体基板１の転位密度は５０００ｃｍ−２以下であるのが好ましい。
【００１８】
このようにすれば、ＩＩＩ−Ｖ族化合物半導体基板１の転位等の結晶欠陥に起因して生じる暗電流をより低減することができ、当該ＩＩＩ−Ｖ族化合物半導体基板１上に設けられている受光層３を備える受光素子１００，２００は良好な受光感度を有することができる。また、受光素子１００，２００の暗電流不良画素率を低減することができ、たとえば単位面積当たりの総画素数が１０５ｃｍ−２程度である場合において暗電流不良画素率を５％以下にまで低減することができる。さらに、転位密度が５０００ｃｍ−２以下であるＩＩＩ−Ｖ族化合物半導体基板１は、作製が容易であり、入手しやすいという利点も有する。
【００１９】
（３）本実施の形態に係る受光素子１００，２００において、ＩＩＩ−Ｖ族化合物半導体基板の転位密度は１０００ｃｍ−２以上であってもよい。
【００２０】
このようにすれば、上述のように受光素子１００，２００は良好な受光感度を有することができ、かつ暗電流不良画素率を十分に低減することができることに加え、たとえば鉄（Ｆｅ）がドープされた半絶縁性基板をＩＩＩ−Ｖ族化合物半導体基板１として用いることができる。ＩＩＩ−Ｖ族化合物半導体基板１を半絶縁性基板とすれば、自由キャリアによる赤外光の吸収が抑制されるため、受光層３に達する赤外光の強度低下を抑制することができる。この結果、受光素子１００，２００の感度を高めることができる。
【００２１】
（４）本実施の形態に係る受光素子１００，２００において、ＩＩＩ−Ｖ族化合物半導体基板の転位密度は１０００ｃｍ−２未満であってもよい。
【００２２】
このようにすれば、上述のように受光素子１００，２００は良好な受光感度を有することができるとともに、受光素子１００，２００の暗電流不良画素率をより低減することができる。たとえば単位面積当たりの総画素数が１０５ｃｍ−２程度である場合には、暗電流不良画素率を１％未満にまでさらに低減することができる。
【００２３】
（５）本実施の形態に係る受光素子１００，２００において、ＩＩＩ−Ｖ族化合物半導体基板の転位密度は５００ｃｍ−２未満であってもよい。
【００２４】
このようにすれば、上述のように受光素子１００，２００は良好な受光感度を有することができるとともに、受光素子１００，２００の暗電流不良画素率をより低減することができる。たとえば単位面積当たりの総画素数が１０５ｃｍ−２程度である場合には、暗電流不良画素率を０．５％未満にまでさらに低減することができる。
【００２５】
（６）本実施の形態に係る受光素子１００，２００において、ＩＩＩ−Ｖ族化合物半導体基板１の材料は、リン化インジウム（ＩｎＰ）、ヒ化インジウム（ＩｎＡｓ）、アンチモン化インジウム（ＩｎＳｂ）、アンチモン化ガリウム（ＧａＳｂ）、およびヒ化ガリウム（ＧａＡｓ）の群から選択される１つであるのが好ましい。
【００２６】
このようにすれば、これらの材料と格子整合可能であるＩＩＩ−Ｖ族化合物半導体材料からなる郡のうちから近赤外域および中赤外域において所定の波長域の光の受光に適した材料を、受光層３を構成する材料として選択することができる。この結果、受光素子１００，２００の構成材料の選択肢を広げることができる。
【００２７】
（７）本実施の形態に係る受光素子１００，２００において、ＩＩＩ−Ｖ族化合物半導体基板１は、珪素（Ｓｉ）、硫黄（Ｓ）、セレン（Ｓｅ）、テルル（Ｔｅ）、鉄（Ｆｅ）、クロム（Ｃｒ）、およびスズ（Ｓｎ）からなる群から選択される少なくとも１種を不純物として含んでもよい。
【００２８】
ＩＩＩ−Ｖ族化合物半導体基板１に不純物が添加されている場合、ＩＩＩ−Ｖ族化合物半導体基板１の転位密度は該不純物の種類の影響を受けることがある。たとえば、Ｆｅが添加されたＩｎＰからなるＩＩＩ−Ｖ族化合物半導体基板１は、その転位密度を１０００ｃｍ−２以上１００００ｃｍ−２以下程度とすることができるが、５００ｃｍ−２未満とすることが困難である。これに対し、Ｓが添加されたＩｎＰからなるＩＩＩ−Ｖ族化合物半導体基板１は、その転位密度を１０００ｃｍ−２未満、さらには５００ｃｍ−２未満とすることもできる。このように、転位密度が１００００ｃｍ−３以下の所定の値であるＩＩＩ−Ｖ族化合物半導体基板１は、達成すべき転位密度の値に応じてＳｉ、Ｓ、Ｓｅ、Ｔｅ、Ｆｅ、ＣｒおよびＳｎからなる群のうちいずれかを不純物として含むことができる。
【００２９】
（８）本実施の形態に係る受光素子１００，２００において、受光層３は、タイプＩＩ型の多重量子井戸構造を有していてもよい。
【００３０】
このようにすれば、受光素子１００，２００が受光可能な波長域は、受光層３を構成する材料の組成、組み合わせ、および膜厚によって幅広い値に決めることができる。そのため、これらのパラメータを制御することにより、単一の材料で受光層を形成した場合よりも大きなバンドギャップエネルギーの材料を用いながら、近赤外域および中赤外域のうち所定の波長域の光を受光可能とすることができる。なお、タイプＩＩ型の多重量子井戸構造とは、「量子井戸構造を構成する一方の材料の伝導帯と、もう一方の材料の価電子帯との間で遷移が生じる量子井戸構造」である。
【００３１】
（９）本実施の形態に係る受光素子１００，２００において、受光層３では、インジウムガリウムヒ素（ＩｎＧａＡｓ）とガリウムヒ素アンチモン（ＧａＡｓＳｂ）とのペア、またはＩｎＡｓとＧａＳｂとのペアのいずれかを用いて多重量子井戸構造が構成されていてもよい。
【００３２】
このようにすれば、たとえばＩＩＩ−Ｖ族化合物半導体基板１がＩｎＰからなる場合において、ＩｎＧａＡｓおよびＧａＡｓＳｂはＩｎＰ基板１と格子整合することができるため、格子不整によって受光層３内に結晶欠陥が発生することを抑制できる。また、ＩｎＡｓおよびＧａＳｂについても、ＩｎＰ基板１と格子整合することができるため、同様の効果を奏することができる。その結果、このような材料で構成されている受光素子１００，２００は低暗電流が期待できる。
【００３３】
（１０）本実施の形態に係る受光素子１００，２００は、受光層の上に位置するＩＩＩ−Ｖ族化合物半導体層をさらに備え、ＩＩＩ−Ｖ族化合物半導体層は窓層を含んでいるのが好ましい。
【００３４】
つまり、本実施の形態に係る受光素子１００，２００は、受光層３に対してＩＩＩ−Ｖ族化合物半導体基板１と反対側に位置し、ＩＩＩ−Ｖ族化合物半導体からなる窓層５を備えていてもよい。このようにすれば、赤外光は窓層５を通って受光層３に入射されるため、赤外光の吸収を抑制するように窓層５が設けられていればよく、ＩＩＩ−Ｖ族化合物半導体基板１をたとえば高いキャリア濃度を有するように形成することもできる。たとえばＳなどのドーパントが添加された高キャリア濃度のＩＩＩ−Ｖ族化合物半導体基板１を用いて得られた受光素子１００，２００であっても、上述のようにＩＩＩ−Ｖ族化合物半導体基板１の転位密度を所定の値以下に抑えられているため、良好な受光感度を有することができるとともに、暗電流不良画素率を十分に低減することができる。また、窓層５は暗電流の一因となる表面リーク電流を抑制することができる。この結果、受光素子１００，２００の暗電流をより効果的に抑制することができ、暗電流不良画素率をさらに抑制することができる。
【００３５】
（１１）本実施の形態に係る受光素子１００，２００において、窓層５はバンドギャップエネルギーが受光層３より大きい材料で構成されているのが好ましい。ここで、受光層３のバンドギャップエネルギーとは、受光層３の実効的なバンドギャップエネルギーのことを指し、量子井戸構造を構成する一方の材料の伝導帯と、もう一方の材料の価電子帯との間の遷移エネルギーに相当する。このようにすれば、赤外光が窓層５に吸収されることにより受光層３へ入射される赤外光の強度低下を十分に抑制することができる。
【００３６】
（１２）本実施の形態に係る受光素子１００，２００において、窓層５は、ＩｎＰで構成されていてもよい。
【００３７】
このようにすれば、ＩｎＰはバンドギャップが広いため、赤外光が窓層５に吸収されることにより受光層３へ入射される赤外光の強度低下を十分に抑制することができる。
【００３８】
［本願発明の実施形態の詳細］
次に、本発明の実施の形態の詳細について説明する。
【００３９】
図１を参照して、本実施の形態に係る受光素子１００について説明する。本実施の形態に係る受光素子１００はＰＩＮフォトダイオードである。具体的には、受光素子１００は、ＩＩＩ−Ｖ族化合物半導体基板１と、バッファ層２と、受光層３と、拡散濃度分布調整層４と、窓層５とを備えるエピタキシャル基板１０に、ｐ型拡散領域６、ｎ型電極１１、ｐ型電極１２および絶縁膜１３が形成された、ＰＩＮフォトダイオードである。
【００４０】
ＩＩＩ−Ｖ族化合物半導体基板１は、任意のＩＩＩ−Ｖ族化合物半導体材料で構成されていればよいが、たとえばリン化インジウム（ＩｎＰ）で構成されている。ＩＩＩ−Ｖ族化合物半導体基板１は、第１の主面１ａと、第１の主面１ａの反対側に位置する裏面１ｂとを有し、第１の主面１ａを介してバッファ層２と接続されている。第１の主面１ａの面方位は、たとえば（１００）面である。ＩＩＩ−Ｖ族化合物半導体基板１はｎ型導電性を有している。ＩＩＩ−Ｖ族化合物半導体基板１に含まれるｎ型のドーパントは、たとえば硫黄（Ｓ）である。ＩＩＩ−Ｖ族化合物半導体基板１のキャリア濃度は、１×１０１８ｃｍ−３以上８×１０１８ｃｍ−３以下である。
【００４１】
ＩＩＩ−Ｖ族化合物半導体基板１の転位密度は１００００ｃｍ−２以下であり、好ましくは５０００ｃｍ−２以下である。本実施の形態においては、ＩＩＩ−Ｖ族化合物半導体基板１の転位密度は５００ｃｍ−２未満である。言い換えると、ＩＩＩ−Ｖ族化合物半導体基板１の第１の主面１ａにおいて、ＥＰＤが５００ｃｍ−２未満である。つまり、たとえば受光素子１００の単位面積当たりの画素数が１０５ｃｍ−２であってＥＰＤが４５０ｃｍ−２である場合には、暗電流不良画素率を０．４５％とすることができる。
【００４２】
バッファ層２は、ＩＩＩ−Ｖ族化合物半導体基板１の第１の主面１ａ上に設けられている。バッファ層２は、ＩＩＩ−Ｖ族化合物半導体基板１を構成する材料と格子不整を起こさない限りにおいて、任意のＩＩＩ−Ｖ族化合物半導体材料で構成されていればよいが、たとえばインジウムガリウムヒ素（ＩｎＧａＡｓ）で構成されている。バッファ層２は、ＩＩＩ−Ｖ族化合物半導体基板１の第１の主面１ａと接する面と反対側に位置する第２の主面２ａを有し、第２の主面２ａを介して受光層３と接続されている。バッファ層２はｎ型導電性を有している。バッファ層２のキャリア濃度は、たとえば１×１０１７ｃｍ−３以上５×１０１８ｃｍ−３以下である。バッファ層２の厚みは、たとえば０．０１μｍ以上５μｍ以下である。
【００４３】
受光層３は、タイプＩＩ型の多重量子井戸構造を有している。具体的には、受光層３は、たとえばＩｎＧａＡｓ層とガリウムヒ素アンチモン（ＧａＡｓＳｂ）層とが積層して構成されるペアが２５０程度積層されて構成されている。ＩｎＧａＡｓ層の厚みおよびＧａＡｓＳｂ層の厚みは１ｎｍ以上１０ｎｍ以下である。受光層３は、バッファ層２の第２の主面２ａと接する面と反対側に位置する第３の主面３ａを有し、第３の主面３ａを介して拡散濃度分布調整層４と接続されている。ＩｎＧａＡｓ層およびＧａＡｓＳｂ層は、ともに意図的にドープされていない。
【００４４】
拡散濃度分布調整層４は、任意のＩＩＩ−Ｖ族化合物半導体材料で構成されていればよいが、たとえばＩｎＧａＡｓで構成されている。拡散濃度分布調整層４は、受光層３の第３の主面３ａと接する面と反対側に位置する第４の主面４ａを有し、第４の主面４ａを介して窓層５と接続されている。拡散濃度分布調整層４は、意図的にドープされていない。積層方向Ａにおける拡散濃度分布調整層４の厚みは、たとえば０．５μｍ以上３μｍ以下である。
【００４５】
窓層５は、任意のＩＩＩ−Ｖ族化合物半導体材料で構成されていればよいが、たとえばＩｎＰで構成されている。窓層５は、拡散濃度分布調整層４の第４の主面４ａと接する面と反対側に位置する第５の主面５ａを有している。積層方向Ａにおける窓層５の厚みは、たとえば０．５μｍ以上３μｍ以下である。
【００４６】
第５の主面５ａ上における所定の領域には、ｐ型拡散領域６が形成されている。具体的には、プレナー型受光素子として画素Ｐ（図２参照）が配置される複数の領域にｐ型拡散領域６が形成されている。ｐ型拡散領域６は、ｐ型不純物として亜鉛（Ｚｎ）を含み、第５の主面５ａからＺｎを選択拡散することにより形成されている。
【００４７】
ｐ型拡散領域６は、第５の主面５ａに対して垂直な方向に、窓層５から拡散濃度分布調整層４中の所定の領域にまで延びるように形成されている。つまり、ｐ型拡散領域６は受光層３内に形成されておらず、ｐ型拡散領域６の積層方向Ａにおける下端（Ｚｎ拡散フロント）は拡散濃度分布調整層４の内部に存在し、受光層３内には存在しない。言い換えると、Ｚｎは受光層３内に高濃度に導入されていない。一方、第５の主面５ａに沿った方向においては、プレナー型受光素子として画素が配置される複数の領域にｐ型拡散領域６が形成されている。
【００４８】
ｎ型電極１１は、ＩＩＩ−Ｖ族化合物半導体基板１の裏面１ｂ上に設けられている。ｎ型電極１１は、ＩＩＩ−Ｖ族化合物半導体基板１とオーミック接合可能な材料で構成されていればよく、たとえばＡｕ／Ｇｅ／Ｎｉで構成されている。ｎ型電極１１は、裏面１ｂ上において部分的に形成されていてもよい。裏面１ｂ上においてｎ型電極１１が形成されていない領域には反射防止膜１４が形成されていてもよい。反射防止膜１４を構成する材料は、たとえば窒化珪素（ＳｉＮ）や酸化珪素（ＳｉＯ２）や酸窒化珪素（ＳｉＯＮ）である。
【００４９】
ｐ型電極１２は、窓層５の第５の主面５ａ上に設けられている。ｐ型電極１２は、ｐ型導電性を有するｐ型拡散領域６とオーミック接合可能な材料で構成されていればよく、たとえばＡｕ／Ｚｎで構成されている。
【００５０】
第５の主面５ａ上において、ｐ型電極１２が形成されていない領域には絶縁膜１３が形成されている。絶縁膜１３を構成する材料は、たとえば酸化珪素（ＳｉＯ２）、ＳｉＮである。
【００５１】
図２を参照して、受光素子１００が複数の画素Ｐを含む受光素子アレイ５０として構成されている場合には、ｐ型拡散領域６およびｐ型電極１２は画素数と同じ数だけ形成されている。なお、本実施の形態に係る各受光素子１００において、隣接するｐ型拡散領域６同士が分離して形成されているため、素子分離溝を設けずに形成されることもできる。
【００５２】
次に、本実施の形態に係る受光素子１００の動作について説明する。まず、受光素子１００のｎ型電極１１およびｐ型電極１２の間に所定の逆方向バイアス電圧を印加することにより、受光層３だけでなく積層方向Ａにおいて拡散濃度分布調整層４の一部を空乏化させることができる。測定対象とする光（たとえば近赤外光や中赤外光）は、窓層５の第５の主面５ａ側から入射されると、バンドギャップが広いＩＩＩ−Ｖ族化合物半導体材料で構成されている窓層５や拡散濃度分布調整層４を透過して受光層３に達してそこで吸収され、電子‐正孔対を生成する。空乏層に生じている電界によって、電子はｎ型領域（バッファ層２、ＩＩＩ−Ｖ族化合物半導体基板１を介してｎ型電極１１）へ、正孔はｐ型領域（ｐ型拡散領域６を介してｐ型電極１２）へ移動されて電流として読み出される。
【００５３】
なお、本実施の形態に係る受光素子１００は、測定対象とする光（たとえば近赤外光や中赤外光）が窓層５の第５の主面５ａ側から入射されることを想定して構成されているが、これに限られるものではない。たとえば、測定対象とする光が、ＩＩＩ−Ｖ族化合物半導体基板１の裏面１ｂ側から入射されてもよい。この場合は、ＩＩＩ−Ｖ族化合物半導体基板１やバッファ層２を透過して受光層３に達してそこで吸収され、電子‐正孔対を生成する。空乏層に生じている電界によって、電子はｎ型領域（バッファ層２、ＩＩＩ−Ｖ族化合物半導体基板１を介してｎ型電極１１）へ、正孔はｐ型領域（ｐ型拡散領域６を介してｐ型電極１２）へ移動されて電流として読み出される。
【００５４】
次に、図３を参照して、本実施の形態に係るエピタキシャル基板１０について説明する。本実施の形態に係るエピタキシャル基板１０は、本実施の形態に係る受光素子１００の製造に用いられるエピタキシャル基板である。エピタキシャル基板１０は、上述のように、ＩＩＩ−Ｖ族化合物半導体基板１と、バッファ層２と、受光層３と、拡散濃度分布調整層４と、窓層５とを備える。エピタキシャル基板１０において、ＩＩＩ−Ｖ族化合物半導体基板１の転位密度は、上述のように５００ｃｍ−２未満と低く抑えられている。
【００５５】
次に、本実施の形態に係る受光素子１００の製造方法について説明する。
まず、エピタキシャル基板１０を準備する（工程（Ｓ１０））。具体的には、はじめに、ｎ型導電性を有し、ＩｎＰからなるＩＩＩ−Ｖ族化合物半導体基板１を準備する。ＩＩＩ−Ｖ族化合物半導体基板１は、転位密度が５００ｃｍ−２未満となるように準備される。転位密度が５００ｃｍ−２未満のＩＩＩ−Ｖ族化合物半導体基板１は、たとえば蒸気圧制御引上法（ＶＣＺ法）で作製することができる。
【００５６】
次に、ＭＯＶＰＥ法を用いて、ＩＩＩ−Ｖ族化合物半導体基板１上にバッファ層２をエピタキシャル成長させる。具体的には、ＩＩＩ−Ｖ族化合物半導体基板１の第１の主面１ａ上に、ｎ型不純物がドープされたＩｎＧａＡｓからなるバッファ層２をエピタキシャル成長させる。次に、受光層３をエピタキシャル成長させる。具体的には、バッファ層２の第２の主面２ａ上に、意図的に不純物をドープせずに（ドーパントガスを流通させずに）ＩｎＧａＡｓ層およびＧａＡｓＳｂ層を交互に成長させる。次に、拡散濃度分布調整層４を成長させる。具体的には、受光層３の第３の主面３ａ上に、意図的に不純物をドープせずに（ドーパントガスを流通させずに）ＩｎＧａＡｓからなる拡散濃度分布調整層４を成長させる。次に、窓層５を成長させる。具体的には、拡散濃度分布調整層４の第４の主面４ａ上に、意図的に不純物をドープせずに（ドーパントガスを流通させずに）ＩｎＰからなる窓層５を成長させる。このようにして、図３に示す本実施の形態に係るエピタキシャル基板１０が準備される。
【００５７】
次に、ｐ型拡散領域６を形成する（工程（Ｓ２０））。具体的には、まず、窓層５の第５の主面５ａ上にたとえば窒化珪素（ＳｉＮ）膜からなる拡散マスクパターンを形成する。該拡散マスクパターンは、ｐ型拡散領域６が形成される領域に開口部を有している。次に、該拡散マスクパターンの開口部から、窓層５および拡散濃度分布調整層４にＺｎを選択拡散させる。拡散濃度および拡散深さを制御することにより、ｐ型拡散領域６は、受光層３に達しないように形成される。
【００５８】
次に、ＩＩＩ−Ｖ族化合物半導体基板１の裏面１ｂ上にｎ型電極１１および反射防止膜１４を、第５の主面５ａ上にｐ型電極１２および絶縁膜１３を形成する（工程（Ｓ３０））。ｎ型電極１１はＩＩＩ−Ｖ族化合物半導体基板１と、ｐ型電極１２はｐ型拡散領域６と、それぞれオーミック接触するように設けられる。各電極の形成は、任意の成膜方法により行うことができる。以上のようにして、本実施の形態に係る受光素子１００を得ることができる。
【００５９】
なお、本実施の形態に係る受光素子の製造方法は、ｎ型電極１１をＩＩＩ−Ｖ族化合物半導体基板１の裏面１ｂ上に形成するが、これに限られるものではない。図６を参照して、たとえば、受光素子２００におけるｎ型電極１１は、エピタキシャル層であるバッファ層２とオーミック接触するように形成されていてもよい。具体的には、エピタキシャル基板１０を第５の主面５ａ側から部分的にエッチングしてバッファ層２を表出させ、表出したエッチング面２ｃ上にｎ型電極１１を形成してもよい。ＩＩＩ−Ｖ族化合物半導体基板１を表出させ、表出した当該基板１上にｎ型電極１１を形成してもよい。このようにしても、ｎ型電極１１およびｐ型電極１２の間に所定の逆方向バイアス電圧を印加することにより、受光層３だけでなく積層方向Ａにおいて拡散濃度分布調整層４の一部を空乏化させることができる。この結果、本実施の形態に係る受光素子と同様の効果を奏することができる。なお、この場合には、ＩＩＩ−Ｖ族化合物半導体基板１の裏面１ｂ上の全面に反射防止膜１４を形成してもよい。
【００６０】
次に、本実施の形態に係る受光素子１００，２００の作用効果について説明する。本実施の形態に係る受光素子１００，２００は、転位密度は５００ｃｍ−２未満であるＩＩＩ−Ｖ族化合物半導体基板１上に形成されている。このため、ＩＩＩ−Ｖ族化合物半導体基板１の転位等の結晶欠陥に起因して生じる暗電流を十分に低減することができる。その結果、受光素子１００，２００は良好な受光感度を有することができるとともに、暗電流不良画素率を十分に低く抑えることができる。たとえば、単位面積当たりの総画素数が１０５ｃｍ−２程度である場合には、暗電流不良画素率を０．５％未満にまで低減することができる。
【００６１】
また、本実施の形態に係る受光素子１００，２００は、ＩｎＰからなるＩＩＩ−Ｖ族化合物半導体基板１上に形成されているため、ＩｎＰ基板と格子整合可能であるＩｎＧａＡｓやＧａＡｓＳｂなどのＩＩＩ−Ｖ族化合物半導体材料を用いて受光層３を構成することができる。ＩｎＧａＡｓ層とＧａＡｓＳｂ層とを１つのペアとするタイプＩＩ型の多重量子井戸構造として構成された受光層３は、近赤外域および中赤外域において所定の波長域の光に対して受光感度を有する。このとき、上述のように受光層３を構成する各材料はＩｎＰ基板と格子整合しているため、結晶欠陥に起因した暗電流を十分に低減することができる。その結果、受光素子１００，２００は、近赤外域および中赤外域において所定の波長域の光に対して高い受光感度を有することができる。
【００６２】
また、本実施の形態におけるＩＩＩ−Ｖ族化合物半導体基板１は、不純物としてＳが添加されているため、ｎ型導電性を有しながら転位密度を５００ｃｍ−２未満とすることができる。このため、ＩＩＩ−Ｖ族化合物半導体基板１とｎ型電極１１とはオーミック接触することができるとともに、ＩＩＩ−Ｖ族化合物半導体基板１の転位等の結晶欠陥に起因して生じる暗電流を低減することができる。その結果、暗電流が十分に低い受光素子１００，２００を得ることができる。
【００６３】
また、本実施の形態に係る受光素子１００，２００は、上述したＩＩＩ−Ｖ族化合物半導体基板１を備えるエピタキシャル基板１０を用いることにより、容易に作製され得る。
【実施例】
【００６４】
以下、本実施の形態に係る実施例について説明する。
＜試料＞
実施例に係る受光素子として、転位密度が４５０ｃｍ−２、９００ｃｍ−２、１０００ｃｍ−２、５０００ｃｍ−２、１００００ｃｍ−２と異なる５枚のＩｎＰ基板を用いて、本実施の形態に係る受光素子の製造方法に従って本実施の形態に係る受光素子２００と同様の構成を備える試料１〜試料５の受光素子を形成する。なお、試料１〜試料５の受光素子は、１つの画素の平面寸法が３０μｍ平方として形成する。また、ＩｎＰ基板は外径が５０ｍｍとし、ＩｎＰ基板の転位密度は、図４に示す間隔Ａおよび間隔Ｂを５ｍｍとして第１の主面上の６９点の測定点ＭＰで測定した各ＥＰＤ値の平均値として算出する。【００６５】
試料１の受光素子については、まず、転位密度が４５０ｃｍ−２であって、不純物としてＳが添加されているキャリア濃度が５×１０１８ｃｍ−３のＩｎＰ基板を準備する。次に、ＭＯＣＶＤ法を用いて、上記ＩｎＰ基板上にＩｎＧａＡｓからなるバッファ層と、ＩｎＧａＡｓ／ＧａＡｓＳｂを１ペアとするタイプＩＩ型の多重量子井戸構造を有する受光層と、ＩｎＧａＡｓからなる拡散濃度分布調整層４と、ＩｎＰからなる窓層とを成長させる。このようにして得られたエピタキシャル基板に対し、Ｚｎを選択拡散させることによりｐ型拡散領域を形成する。ここで、ｐ型拡散領域は、受光層に達しないように形成する。次に、ｎ型電極、ｐ型電極および絶縁膜を形成する。以上のようにして、図１に示す本実施の形態に係る受光素子１００と同様の構成を備える試料１の受光素子を得る。【００６６】
試料２の受光素子については、まず、転位密度が９００ｃｍ−２であって、不純物としてＳが添加されているキャリア濃度が５×１０１８ｃｍ−３のＩｎＰ基板を準備する。以後は本実施の形態に係る受光素子の製造方法と基本的に同様（上記試料１と同様）の処理を施すことにより、図１に示す本実施の形態に係る受光素子１００と同様の構成を備える試料２の受光素子を得る。【００６７】
試料３の受光素子については、まず、転位密度が１０００ｃｍ−２であって、不純物としてＦｅが添加されている高抵抗のＩｎＰ基板を準備する。次に、ＭＯＣＶＤ法を用いて、上記ＩｎＰ基板上にＩｎＧａＡｓからなるバッファ層と、ＩｎＧａＡｓ／ＧａＡｓＳｂを１ペアとするタイプＩＩ型の多重量子井戸構造を有する受光層と、ＩｎＧａＡｓからなる拡散濃度分布調整層４と、ＩｎＰからなる窓層とを成長させる。このようにして得られたエピタキシャル基板に対し、Ｚｎを選択拡散させることによりｐ型拡散領域を形成する。ここで、ｐ型拡散領域は、受光層に達しないように形成する。次に、ｎ型電極、ｐ型電極および絶縁膜を形成する。ｎ型電極は、エピタキシャル層を部分的にエッチングして、バッファ層上に形成する。以上のようにして、図６に示す本実施の形態に係る受光素子２００と同様の構成を備える試料３の受光素子を得る。【００６８】
試料４の受光素子については、まず、転位密度が５０００ｃｍ−２であって、不純物としてＦｅが添加されている高抵抗のＩｎＰ基板を準備する。以後は本実施の形態に係る受光素子の製造方法と基本的に同様（上記試料３と同様）の処理を施すことにより、図６に示す本実施の形態に係る受光素子２００と同様の構成を備える試料４の受光素子を得る。【００６９】
試料５の受光素子については、まず、転位密度が１００００ｃｍ−２であって、不純物としてＦｅが添加されている高抵抗のＩｎＰ基板を準備する。以後は本実施の形態に係る受光素子の製造方法と基本的に同様（上記試料３と同様）の処理を施すことにより、図６に示す本実施の形態に係る受光素子２００と同様の構成を備える試料５の受光素子を得る。【００７０】
また、比較例の受光素子として、転位密度が１１０００ｃｍ−２であるＩｎＰ基板を用いて、本実施の形態に係る受光素子の製造方法に従って本実施の形態に係る受光素子２００と同様の構成を備える試料６の受光素子を形成する。具体的には、まず、不純物としてＦｅが添加されている高抵抗のＩｎＰ基板を準備する。該ＩｎＰ基板に対し試料３〜試料５と同様の処理を施すことにより、基本的には試料３〜試料５と同様の構成を備える試料６の受光素子を得る。【００７１】
＜評価＞
上記のように準備された試料１〜試料６の受光素子に対して、波長が２．２μｍの近赤外光を照射したときの受光感度を測定する。具体的には、ｎ型電極とｐ型電極との間に逆バイアス電圧Ｖｒを−１Ｖ印加した状態で、受光素子に対し波長２．２μｍの光を照射して行う。また、試料１〜試料６の受光素子に用いられたＩｎＰ基板の転位密度と単位面積当たりの画素数から、暗電流不良画素率を算出する。暗電流不良画素は、環境温度−６０℃における暗電流密度が１μＡ／ｃｍ２以上の画素と定義する。【００７２】
＜結果＞
評価結果を表１に示す。【００７３】
【表１】
2015079763.tif 000003
【００７４】
試料６の受光素子は、暗電流不良画素率が１０．０％と高く、かつ受光感度が０．２Ａ／Ｗと低く、受光素子として要求される特性を満足していない。【００７５】
試料５の受光素子は、暗電流不良画素率が９．０％とやや高めである一方で、２．２μｍの近赤外光に対する受光感度が１．０Ａ／Ｗと良好である。試料４の受光素子は、暗電流不良画素率が４．５％とやや高めである一方で、２．２μｍの近赤外光に対する受光感度が１．５Ａ／Ｗと極めて良好である。試料３の受光素子は、暗電流不良画素率が１．０％と低く、かつ２．２μｍの近赤外光に対する受光感度が１．５Ａ／Ｗと極めて良好である。試料２の受光素子は、暗電流不良画素率が０．８％と低く、かつ２．２μｍの近赤外光に対する受光感度が１．２Ａ／Ｗと良好である。試料１の受光素子は、暗電流不良画素率が０．４％と極めて低くかつ、２．２μｍの近赤外光に対する受光感度が１．２Ａ／Ｗと良好である。【００７６】
つまり、試料１〜試料５の受光素子は、試料６の受光素子と比べて暗電流不良画素率が低く抑えられているとともに、高い受光感度を有することが確認できる。また、試料３および試料４の受光素子は、試料５および試料６の受光素子と比べて暗電流不良画素率が低く抑えられているとともに、高い受光感度を有することが確認できる。これは、ＩｎＰ基板の転位密度が低いほど、転位等の結晶欠陥に起因して生じる暗電流を十分に低減できているためと考えられる。【００７７】
また、試料１および試料２の受光素子は、暗電流不良画素率を試料３および試料４の受光素子よりもさらに低く抑えることができるとともに、試料５や試料６の受光素子と比べて高い受光感度を有することが確認できる。【００７８】
試料３および試料４の受光素子は、試料１および試料２の受光素子と比べて受光感度が高いことが確認できる。これはドーパントとしてＦｅが添加されている半絶縁性ＩｎＰ基板を用いたため、暗電流を低く抑えることができると考えられる。さらに、図５を参照して、ＩｎＰ基板の転位密度と暗電流不良画素率とは比例関係にあることが確認される。図５の横軸は受光素子の製造に用いたＩｎＰ基板の転位密度（単位：ｃｍ−２）を示し、縦軸は得られた受光素子の暗電流不良画素率（単位：％）を示す。以上のように、本実施例の評価結果から、転位密度の低い基板を用いて受光素子を作製することにより、得られた受光素子の暗電流不良画素率を低く抑えることができることが確認できる。【００７９】
以上のように本発明の実施の形態および実施例について説明を行ったが、上述の実施の形態を様々に変形することも可能である。また、本発明の範囲は上述の実施の形態および実施例に限定されるものではない。本発明の範囲は、請求の範囲によって示され、請求の範囲と均等の意味および範囲内でのすべての変更を含むことが意図される。
【産業上の利用可能性】
【００８０】
本発明は、近赤外域および中赤外域の光を受光可能とする受光素子に特に有利に適用される。
【符号の説明】
【００８１】
１  ＩＩＩ−Ｖ族化合物半導体基板、１ａ  第１の主面、２  バッファ層、２ａ  第２の主面、３  受光層、３ａ  第３の主面、４  拡散濃度分布調整層、４ａ  第４の主面、５  窓層、５ａ  第５の主面、６  ｐ型拡散領域、１０  エピタキシャル基板、１０ｂ  裏面、１１  ｎ型電極、１２  ｐ型電極、１３  絶縁膜、１４  反射防止膜、１００  受光素子
【図１】
2015079763.tif 000004
【図２】
2015079763.tif 000005
【図３】
2015079763.tif 000006
【図４】
2015079763.tif 000007
【図５】
2015079763.tif 000008
【図６】
2015079763.tif 000009
【国際調査報告】
2015079763.tif 000010
2015079763.tif 000011
2015079763.tif 000012
2015079763.tif 000013